(57)【要約】【課題】軽量化を図りながら、モータの高トルク化に貢献できるモータのヨークを提供する。【解決手段】内周に配置される永久磁石２０の位置に対応して、周方向に交互に、永久磁石の磁気回路を形成する上での影響が大きい磁気回路形成部１０ａと影響が小さい磁気回路非形成部１０ｂとが存在するモータのヨーク１００において、板厚の厚い厚肉部１０１と板厚の薄い薄肉部１０２とを丸める方向に交互に配置した磁性金属板１１０を丸めて筒状に形成し、厚肉部で磁気回路形成部を構成すると共に薄肉部で磁気回路非形成部を構成した。【選択図】図３
2015202015.tif 000002
【特許請求の範囲】
【請求項１】
筒状をなしており、内周に配置される永久磁石の位置に対応して、周方向に交互に、前記永久磁石の磁気回路を形成する上での影響が大きい磁気回路形成部と、前記永久磁石の磁気回路を形成する上での影響が小さい磁気回路非形成部とが存在するモータのヨークにおいて、
板厚の厚い厚肉部と板厚の薄い薄肉部とを丸める方向に交互に配置した磁性金属板を丸めて筒状に形成し、前記厚肉部で前記磁気回路形成部を構成すると共に前記薄肉部で前記磁気回路非形成部を構成したことを特徴とするモータのヨーク。
【請求項２】
前記筒状に丸められたヨークの内周面または外周面のうちの一方が真円筒面とされていることを特徴とする請求項１に記載のモータのヨーク。
【請求項３】
筒状をなしており、内周に配置される永久磁石の位置に対応して、周方向に交互に、前記永久磁石の磁気回路を形成する上での影響が大きい磁気回路形成部と、前記永久磁石の磁気回路を形成する上での影響が小さい磁気回路非形成部とが存在するモータのヨークにおいて、
板厚の厚い厚肉部と板厚の薄い薄肉部とを丸める方向に交互に配置した磁性金属板を丸めて、内周面または外周面のうちの一方の周面が真円筒面とされた筒状体を形成し、その筒状体を、磁性金属よりなる円筒体の内周面または外周面に、前記真円筒面を前記内周面または外周面に密着させた状態で巻き付けて二重構造に形成し、前記厚肉部が配置された部分で前記磁気回路形成部を構成すると共に前記薄肉部が配置された部分で前記磁気回路非形成部を構成したことを特徴とするモータのヨーク。
【請求項４】
筒状をなしており、内周に配置される永久磁石の位置に対応して、周方向に交互に、前記永久磁石の磁気回路を形成する上での影響が大きい磁気回路形成部と、前記永久磁石の磁気回路を形成する上での影響が小さい磁気回路非形成部とが存在するモータのヨークにおいて、
磁性金属よりなる円筒体の内周面または外周面の少なくとも一方に部分的に追加磁性金属部材を接合することで、当該接合部分を他の部分よりも実質的な肉厚が大なる部分として形成し、前記追加磁性金属部材を接合した実質的な肉厚が大なる部分で前記磁気回路形成部を構成すると共にそれ以外の部分で前記磁気回路非形成部を構成したことを特徴とするモータのヨーク。
【請求項５】
筒状をなしており、内周に配置される永久磁石の位置に対応して、周方向に交互に、前記永久磁石の磁気回路を形成する上での影響が大きい磁気回路形成部と、前記永久磁石の磁気回路を形成する上での影響が小さい磁気回路非形成部とが存在するモータのヨークにおいて、
外周面を多角形筒状面として形成し、内周面を、前記外周面よりも角を丸めた略相似形状の多角形筒状面または円筒面として形成することで、前記多角形筒状面として形成した外周面の角に相当する部分を他の部分よりも肉厚の大きい肉厚部として形成し、その肉厚部で前記磁気回路形成部を構成すると共にそれ以外の部分で前記磁気回路非形成部を構成したことを特徴とするモータのヨーク。
【請求項６】
ヨークの内周に配置される前記永久磁石の極数が４極以上とされ、その極数と同数個の前記磁気回路形成部及び前記磁気回路非形成部が設けられていることを特徴とする請求項１〜５のいずれか１項に記載のモータのヨーク。
【請求項７】
請求項１〜６のいずれか１項に記載のモータのヨークと、
前記モータのヨーク内に回転自在に設けられたアーマチュアと、
前記アーマチュアの回転軸に連結された減速機構と、を備えたことを特徴とする減速機付きモータ。
【請求項８】
筒状をなしており、内周に配置される永久磁石の位置に対応して、周方向に交互に、前記永久磁石の磁気回路を形成する上での影響が大きい磁気回路形成部と、前記永久磁石の磁気回路を形成する上での影響が小さい磁気回路非形成部とが存在するモータのヨークの製造方法において、
長方形平板状の磁性金属板の一方の板面を平坦面とし他方の板面を非平坦面とすることで、前記磁性金属板の長手方向に沿って交互に板厚の厚い厚肉部と板厚の薄い薄肉部とが並んだ板厚変化を持つブランク材を形成し、そのブランク材を丸め型により長手方向に沿って筒状に丸めて合わせ部を接合することにより、前記平坦面で形成される内周面または外周面の一方を真円筒面、前記非平坦面で形成される内周面または外周面の他方を非真円筒面となし、それにより、前記厚肉部で前記磁気回路形成部を構成すると共に前記薄肉部で前記磁気回路非形成部を構成することを特徴とするモータのヨークの製造方法。
【請求項９】
筒状をなしており、内周に配置される永久磁石の位置に対応して、周方向に交互に、前記永久磁石の磁気回路を形成する上での影響が大きい磁気回路形成部と、前記永久磁石の磁気回路を形成する上での影響が小さい磁気回路非形成部とが存在するモータのヨークにおいて、
長方形平板状の磁性金属板の一方の板面を平坦面とし他方の板面を非平坦面とすることで、前記磁性金属板の長手方向に沿って交互に板厚の厚い厚肉部と板厚の薄い薄肉部とが並んだ板厚変化を持つブランク材を形成し、そのブランク材を丸め型により長手方向に沿って筒状に丸めて合わせ部を接合することにより、前記平坦面で形成される内周面または外周面の一方を真円筒面、前記非平坦面で形成される内周面または外周面の他方を非真円筒面となした筒状体を形成し、その筒状体を、磁性金属よりなる円筒体の内周面または外周面に、前記真円筒面を前記内周面または外周面に密着させた状態で巻き付けて二重構造に形成し、前記厚肉部が配置された部分で前記磁気回路形成部を構成すると共に前記薄肉部が配置された部分で前記磁気回路非形成部を構成することを特徴とするモータのヨークの製造方法。
【請求項１０】
請求項７または８に記載のモータのヨークの製造方法にて作製した筒状のヨークの後端に、モータ軸の後端を回転自在に支持する軸受の嵌合支持部を有する後部カバーを接合し、前記ヨークの前端に、減速機のケーシングに連結するための外向きフランジを接合してモータケーシングを作製することを特徴とするモータケーシングの製造方法。
【発明の詳細な説明】
【技術分野】
【０００１】
本発明は、内周に永久磁石が配置されることで、永久磁石による磁気回路の一部を構成するモータのヨーク、減速機付きモータ、モータのヨークの製造方法、及びモータケーシングの製造方法に関するものである。
【背景技術】
【０００２】
自動車の電装品などに使用される小型の直流ブラシモータのモータケーシングは、製造コストの低減のために多くの場合、１枚の磁性金属板を絞り加工することによって製造されている。この絞り加工されたモータケーシングには、例えば、内周に永久磁石が配置される筒状のヨークと、そのヨークの後端開口を閉塞する後部カバーと、そのヨークの前端開口の外周に設けられたフランジとが一体に備わっている。
【０００３】
一般的に、１枚の磁性金属板を絞り方向に延伸した際には、有底筒状の加工品形状の円周方向に圧縮応力、軸方向に引張応力が全体にわたってほぼ均一に発生する。そのため、得られる有底筒状の絞り加工品の板厚は、全周においてほぼ均等なものとなることが知られている。
【０００４】
ところで、モータケーシングに一体的に設けられた筒状のヨークの内周には、ステータマグネットとして複数の永久磁石が、ヨークの内周面に密着した状態で配置される。それにより、ヨークは、それら永久磁石による磁気回路の一部を構成する磁路形成部品として機能する。各永久磁石は、厚さ方向（モータとして組み立てられたときの径方向）に磁化されており、極性が逆に設定されたものが周方向に交互に並ぶようにヨークの内周に配置される。例えば、４極の場合は４つの永久磁石が、内周面のＳ極とＮ極が周方向に交互に並ぶように配置され、６極の場合は６つの永久磁石が、内周面のＳ極とＮ極が周方向に交互に並ぶように配置される。
【０００５】
これらの永久磁石をヨークの内周に周方向に沿って配置する際、隣り合う永久磁石の端部間には、極性が逆であるが故に適当な間隔を確保する必要がある。従って、その間隔が確保されていることにより、隣り合う永久磁石の端部間には、ヨークを通過する磁気回路が形成される。
【０００６】
この場合、全周連続するヨークには、磁気回路を形成する上で影響が大きい部分（以下、この部分を「磁気回路形成部」と呼ぶ）と、磁気回路を形成する上で影響が小さい部分（以下、この部分を「磁気回路非形成部」と呼ぶ）とが、周方向に交互に存在することになる。即ち、永久磁石が配置された部分のヨークは、磁気回路を形成する上で影響が小さい磁気回路非形成部となるが、永久磁石が配置されていない部分、つまり隣り合う永久磁石の端部間のヨークは、磁気回路を形成する上で影響が大きい磁気回路形成部となる。
【０００７】
ヨークが磁気回路（磁路）の一部を構成する場合、磁路の断面積を決めるヨークの厚みが充分に確保されていることが重要である。ヨークの厚みが充分に確保されていない場合は、ヨーク上の磁路が磁気飽和してしまい、モータの磁気特性が低下して、高トルク化の障害となるからである。
【０００８】
前述したように、絞り加工品よりなるモータケーシングのヨークは、一般的に、全周が同じ厚さで構成される。そのため、磁気特性の向上を追求しようと、磁気回路を形成する上で最も影響の高い磁気回路形成部に合わせてヨークの厚さ（以下、「板厚」または「肉厚」と言う）を決めると、全体が厚くなる。そして、磁気回路を形成する上で最も影響の少ない磁気回路非形成部の厚さが過剰になって板厚ロスになり、軽量化の妨げになるという問題がある。一方、軽量化のためにヨークの厚さを小さくすると、磁気回路形成部の磁気特性が悪化し、高トルク化の妨げになるという問題がある。
【０００９】
そこで、絞り加工の際のプレス絞り型に工夫を加えることにより、周方向における各部の絞り抵抗に差を生じさせ、それにより、ヨークの周方向における板厚に偏差（偏肉）を設ける技術が開示されている（例えば、特許文献１参照）。
【先行技術文献】
【特許文献】
【００１０】
【特許文献１】特許第４３９７５０３号公報
【発明の概要】
【発明が解決しようとする課題】
【００１１】
ところが、絞り加工で特定部分の肉厚を増加させる場合、肉厚の増加に加工上の制限がある。とりわけ磁極数が多くなると、その分、偏肉箇所が多くなり、絞り加工が困難になる。
また、絞り型から加工品を排出するときに焼き付きを起こしやすい。また、絞り加工は、何工程も経て最終製品を得るものであるが、特定部分の肉厚を増加させるために工程数を増やさなくてはならず、コスト高になりやすい等の問題があった。
【００１２】
本発明は、上述した事情に鑑みてなされたものであって、絞り加工による問題を排除し、コストの上昇を抑制しながら、必要な量だけ板厚に変化を持たせることができ、その結果、軽量化を図りながら、モータの高トルク化に貢献することのできるモータのヨーク、減速機付きモータ、モータのヨークの製造方法、及びモータケーシングの製造方法を提供することを目的とする。
【課題を解決するための手段】
【００１３】
上記課題を解決するために、本発明に係るモータのヨークは、筒状をなしており、内周に配置される永久磁石の位置に対応して、周方向に交互に、前記永久磁石の磁気回路を形成する上での影響が大きい磁気回路形成部と、前記永久磁石の磁気回路を形成する上での影響が小さい磁気回路非形成部とが存在するモータのヨークにおいて、板厚の厚い厚肉部と板厚の薄い薄肉部とを丸める方向に交互に配置した磁性金属板を丸めて筒状に形成し、前記厚肉部で前記磁気回路形成部を構成すると共に前記薄肉部で前記磁気回路非形成部を構成したことを特徴とする。
【００１４】
このように構成することで、筒状に丸める前の磁性金属板の状態のときに、単純な平板塑性加工法により板厚に変化を持たせておくことだけで、筒状に丸めた状態において、周方向に必要な量だけの板厚変化を持たせることができる。即ち、磁気回路形成部は、磁気回路を形成する上で必要充分な板厚に設定することができるし、磁気回路非形成部は、板厚のロスを無くした薄さに設定することができる。
【００１５】
本発明に係るモータのヨークは、前記筒状に丸められたヨークの内周面または外周面のうちの一方が真円筒面とされていることを特徴とする。
【００１６】
このように構成することで、筒状に丸められた状態で真円筒面となる側を、丸める前の磁性金属板の状態のときに平坦面として構成しておくことができる。従って、その平坦面となる一方の板面を基準として他方の板面を成形することにより、容易に板厚に変化を持たせることができ、筒状に丸めた状態において、周方向に必要な量だけの板厚変化を持たせることができる。
【００１７】
本発明に係るモータのヨークは、筒状をなしており、内周に配置される永久磁石の位置に対応して、周方向に交互に、前記永久磁石の磁気回路を形成する上での影響が大きい磁気回路形成部と、前記永久磁石の磁気回路を形成する上での影響が小さい磁気回路非形成部とが存在するモータのヨークにおいて、板厚の厚い厚肉部と板厚の薄い薄肉部とを丸める方向に交互に配置した磁性金属板を丸めて、内周面または外周面のうちの一方の周面が真円筒面とされた筒状体を形成し、その筒状体を、磁性金属よりなる円筒体の内周面または外周面に、前記真円筒面を前記内周面または外周面に密着させた状態で巻き付けて二重構造に形成し、前記厚肉部が配置された部分で前記磁気回路形成部を構成すると共に前記薄肉部が配置された部分で前記磁気回路非形成部を構成したことを特徴とする。
【００１８】
このように構成することで、筒状体に丸める前の磁性金属板の状態のときに、単純な平板塑性加工法により板厚に変化を持たせておくだけで、筒状体に丸めた状態において、周方向に必要な量だけの板厚変化を持たせることができる。従って、その筒状体を、別に作製した円筒体の内周面または外周面に巻き付けて二重構造にすることにより、板厚変化を持ったヨークを構成することができる。即ち、磁気回路形成部は、磁気回路を形成する上で必要充分な板厚に設定することができるし、磁気回路非形成部は、板厚のロスを無くした薄さに設定することができる。
【００１９】
本発明に係るモータのヨークは、筒状をなしており、内周に配置される永久磁石の位置に対応して、周方向に交互に、前記永久磁石の磁気回路を形成する上での影響が大きい磁気回路形成部と、前記永久磁石の磁気回路を形成する上での影響が小さい磁気回路非形成部とが存在するモータのヨークにおいて、磁性金属よりなる円筒体の内周面または外周面の少なくとも一方に部分的に追加磁性金属部材を接合することで、当該接合部分を他の部分よりも実質的な肉厚が大なる部分として形成し、前記追加磁性金属部材を接合した実質的な肉厚が大なる部分で前記磁気回路形成部を構成すると共にそれ以外の部分で前記磁気回路非形成部を構成したことを特徴とする。
【００２０】
このように構成することで、追加磁性金属部材を必要な箇所に接合するだけで、周方向に必要な量だけの板厚変化を持たせることができる。即ち、磁気回路形成部は、磁気回路を形成する上で必要充分な板厚に設定することができるし、磁気回路非形成部は、板厚のロスを無くした薄さに設定することができる。
【００２１】
本発明に係るモータのヨークは、筒状をなしており、内周に配置される永久磁石の位置に対応して、周方向に交互に、前記永久磁石の磁気回路を形成する上での影響が大きい磁気回路形成部と、前記永久磁石の磁気回路を形成する上での影響が小さい磁気回路非形成部とが存在するモータのヨークにおいて、外周面を多角形筒状面として形成し、内周面を、前記外周面よりも角を丸めた略相似形状の多角形筒状面または円筒面として形成することで、前記多角形筒状面として形成した外周面の角に相当する部分を他の部分よりも肉厚の大きい肉厚部として形成し、その肉厚部で前記磁気回路形成部を構成すると共にそれ以外の部分で前記磁気回路非形成部を構成したことを特徴とする。
【００２２】
このように構成することで、周方向に必要な量だけの板厚変化を持たせることができ、磁気回路形成部は、磁気回路を形成する上で必要充分な板厚に設定することができるし、磁気回路非形成部は、板厚のロスを無くした薄さに設定することができる。
【００２３】
本発明に係るモータのヨークは、ヨークの内周に配置される前記永久磁石の極数が４極以上とされ、その極数と同数個の前記磁気回路形成部及び前記磁気回路非形成部が設けられていることを特徴とする。
【００２４】
このように構成することで、４極以上のモータにおいて、軽量化を図りながら高トルク化を実現することができる。
【００２５】
本発明に係る減速機付きモータは、上記に記載のモータのヨークと、前記モータのヨーク内に回転自在に設けられたアーマチュアと、前記アーマチュアの回転軸に連結された減速機構と、を備えたことを特徴とする。
【００２６】
このように構成することで、軽量で高出力な減速機付モータを提供できる。
【００２７】
本発明に係るモータのヨークの製造方法は、筒状をなしており、内周に配置される永久磁石の位置に対応して、周方向に交互に、前記永久磁石の磁気回路を形成する上での影響が大きい磁気回路形成部と、前記永久磁石の磁気回路を形成する上での影響が小さい磁気回路非形成部とが存在するモータのヨークの製造方法において、長方形平板状の磁性金属板の一方の板面を平坦面とし他方の板面を非平坦面とすることで、前記磁性金属板の長手方向に沿って交互に板厚の厚い厚肉部と板厚の薄い薄肉部とが並んだ板厚変化を持つブランク材を形成し、そのブランク材を丸め型により長手方向に沿って筒状に丸めて合わせ部を接合することにより、前記平坦面で形成される内周面または外周面の一方を真円筒面、前記非平坦面で形成される内周面または外周面の他方を非真円筒面となし、それにより、前記厚肉部で前記磁気回路形成部を構成すると共に前記薄肉部で前記磁気回路非形成部を構成することを特徴とする。
【００２８】
このように構成することで、筒状に丸める前の磁性金属板（ブランク材）の状態のときに、単純な平板塑性加工法により容易に板厚に充分な変化を持たせておくことができる。その塑性加工の際に、筒状に丸められた状態で真円筒面となる側を、丸める前の磁性金属板の状態のときに平坦面として構成しておくことができる。従って、その平坦面となる一方の板面を基準として他方の板面を成形することにより、容易に板厚に変化を持たせることができる。その結果、筒状に丸めた状態において、周方向に必要な量だけの板厚変化を持たせることができる。即ち、磁気回路形成部は、磁気回路を形成する上で必要充分な板厚に設定することができるし、磁気回路非形成部は、板厚のロスを無くした薄さに設定することができる。
【００２９】
本発明に係るモータのヨークの製造方法は、筒状をなしており、内周に配置される永久磁石の位置に対応して、周方向に交互に、前記永久磁石の磁気回路を形成する上での影響が大きい磁気回路形成部と、前記永久磁石の磁気回路を形成する上での影響が小さい磁気回路非形成部とが存在するモータのヨークにおいて、長方形平板状の磁性金属板の一方の板面を平坦面とし他方の板面を非平坦面とすることで、前記磁性金属板の長手方向に沿って交互に板厚の厚い厚肉部と板厚の薄い薄肉部とが並んだ板厚変化を持つブランク材を形成し、そのブランク材を丸め型により長手方向に沿って筒状に丸めて合わせ部を接合することにより、前記平坦面で形成される内周面または外周面の一方を真円筒面、前記非平坦面で形成される内周面または外周面の他方を非真円筒面となした筒状体を形成し、その筒状体を、磁性金属よりなる円筒体の内周面または外周面に、前記真円筒面を前記内周面または外周面に密着させた状態で巻き付けて二重構造に形成し、前記厚肉部が配置された部分で前記磁気回路形成部を構成すると共に前記薄肉部が配置された部分で前記磁気回路非形成部を構成することを特徴とする。
【００３０】
このように構成することで、筒状体に丸める前の磁性金属板（ブランク材）の状態のときに、単純な平板塑性加工法により容易に板厚に充分な変化を持たせておくことができる。その塑性加工の際に、筒状に丸められた状態で真円筒面となる側を、丸める前の磁性金属板の状態のときに平坦面として構成しておくことができる。従って、その平坦面となる一方の板面を基準として他方の板面を成形することにより、容易に板厚に変化を持たせることができる。その結果、筒状体に丸めた状態において、周方向に必要な量だけの板厚変化を持たせることができ、その筒状体を、別に用意した円筒体の内周面または外周面に巻き付けて二重構造にすることにより、板厚変化を持ったヨークを構成することができる。即ち、磁気回路形成部は、磁気回路を形成する上で必要充分な板厚に設定することができるし、磁気回路非形成部は、板厚のロスを無くした薄さに設定することができる。
【００３１】
本発明に係るモータケーシングの製造方法は、前記モータのヨークの製造方法にて作製した筒状のヨークの後端に、モータ軸の後端を回転自在に支持する軸受の嵌合支持部を有する後部カバーを接合し、前記ヨークの前端に、減速機のケーシングに連結するための外向きフランジを接合してモータケーシングを作製することを特徴とする。
【００３２】
このように構成することで、ヨークに必要な板厚変化を持たせたヨークを有するモータケーシングを容易に製造することができる。
【発明の効果】
【００３３】
本発明によれば、絞り加工による問題を排除し、コストの上昇を抑制しながら、必要な量だけ板厚に変化を持たせたヨークを得ることができる。従って、軽量化を図りながら、モータの高トルク化に貢献することができる。
【図面の簡単な説明】
【００３４】
【図１】本発明の実施形態におけるヨーク（モータケーシング）を使用した減速機付きモータの外観側面図である。
【図２】本発明の概要を説明するための図で、（ａ）は比較のために示す従来のヨークの磁気回路の説明図、（ｂ）は本発明のヨークの磁気回路を誇張して示す説明図である。
【図３】本発明の第１実施形態におけるヨーク及びヨークを含むモータケーシングの説明図で、（ａ）は図１のＡ−Ａ矢視断面に相当する断面図、（ｂ）はヨークの板厚変化を誇張して示すイメージ図である。
【図４】本発明の第２実施形態におけるヨーク及びヨークを含むモータケーシングの説明図で、（ａ）は図１のＡ−Ａ矢視断面に相当する断面図、（ｂ）はヨークの板厚変化を誇張して示すイメージ図である。
【図５】（ａ）〜（ｄ）は前記第１実施形態におけるヨークと第２実施形態におけるヨークの製造方法及びそのヨークを用いたモータケーシングの製造方法の説明図である。
【図６】（ａ）は図５中のブランク材の拡大図、（ｂ）はその一部の板厚変化が分かるように示す拡大側面図である。
【図７】本発明の第３実施形態におけるヨーク及びヨークを含むモータケーシングの説明図で、（ａ）は図１のＡ−Ａ矢視断面に相当する断面図、（ｂ）はヨークの板厚変化を誇張して示すイメージ図である。
【図８】本発明の第４実施形態におけるヨーク及びヨークを含むモータケーシングの説明図で、（ａ）は図１のＡ−Ａ矢視断面に相当する断面図、（ｂ）はヨークの板厚変化を誇張して示すイメージ図である。
【図９】本発明の第５実施形態のヨーク及びヨークを含むモータケーシングの説明図で、（ａ）は外観斜視図、（ｂ）はヨークの板厚変化を誇張して示す断面図である。
【図１０】本発明の第６実施形態におけるヨーク及びヨークを含むモータケーシングの説明図で、図１のＡ−Ａ矢視断面に相当する断面図である。
【図１１】本発明の第７実施形態におけるヨーク及びヨークを含むモータケーシングの説明図で、図１のＡ−Ａ矢視断面に相当する断面図である。
【図１２】本発明の第８実施形態におけるヨーク及びヨークを含むモータケーシングの説明図で、図１のＡ−Ａ矢視断面に相当する断面図である。
【発明を実施するための形態】
【００３５】
以下、本発明の実施形態を図面を参照して説明する。
図１は、実施形態におけるヨーク（モータケーシング）を使用した減速機付きモータの外観側面図である。この減速機付きモータの外観は後述する各実施形態に共通しており、まず、この減速機付きモータについて簡単に述べる。
【００３６】
（減速機付きモータ）
この減速機付きモータ１は、例えば、自動車に搭載されるワイパ駆動装置として用いられるものであって、電動モータ２と、この電動モータ２の回転出力を減速して出力軸６から取り出す減速機構部３と、を組み合わせた構造になっている。電動モータ２と減速機構部３は、電動モータ２のモータケーシング２Ａの前端に設けられたフランジ１２を、減速機構部３のケーシング４の端部に設けられたフランジ５にボルトで結合することにより一体化されている。
【００３７】
電動モータ２のモータケーシング２Ａは、内周にステータマグネットとしての永久磁石が配置される筒状（主に円筒状であるが、角筒状であってもよい）のヨーク１０と、その筒状のヨーク１０の後端開口を閉塞するように設けられた後部カバー１１と、そのヨーク１０の前端開口の外周に設けられた前述の外向きフランジ１２と、を一体に備えるものとして構成されている。
【００３８】
電動モータ２は、いわゆる直流ブラシモータであって、モータケーシング２Ａの内部にステータマグネットとしての永久磁石（図１では不図示）を配置し、その内部に回転軸９２を備えたアーマチュア９１が回転自在に設けられている。そして、回転軸９２の少なくとも後端を不図示の軸受で回転自在に支持し、アーマチュアコイルにコンミテータ９３を介して不図示のブラシから電流を供給するようになっている。
【００３９】
（ヨークと永久磁石の関係）
モータケーシング２Ａの筒状のヨーク１０の内周には永久磁石が配置されている。
図２は、本発明の概要を説明するための図で、（ａ）は比較例として示す従来のヨークの磁気回路の説明図、（ｂ）は本発明のヨークの磁気回路を誇張して示す説明図である。なお、図２（ａ）、図２（ｂ）は、ヨークと永久磁石の関係をモータの軸方向から見て示している。
【００４０】
図２（ａ）、図２（ｂ）に示すように、複数の永久磁石２０は、ヨーク１０の周方向に一定ピッチで配列され、ヨーク１０の内周面に密着して配置されている。各永久磁石２０は、厚さ方向（モータの径方向）の両端面（内周面と外周面）に磁極が位置するように着磁されており、隣り合う永久磁石２０は極性が逆に設定されている。即ち、隣り合う永久磁石２０のうち、一方の永久磁石２０は、内周面がＮ極、外周面がＳ極に着磁され、他方の永久磁石２０は、外周面がＮ極、内周面がＳ極に着磁されている。従って、隣り合う永久磁石２０のモータ周方向における端部間には、図２（ａ）、図２（ｂ）中の矢印で示すような、ヨーク１０を通過する磁気回路が形成される。
【００４１】
（磁気回路形成部と磁気回路非形成部）
全周連続するヨーク１０には、永久磁石２０の配置位置に応じて、磁気回路を形成する上での影響の大きい磁気回路形成部１０ａと、磁気回路を形成する上での影響が小さい磁気回路非形成部１０ｂとが周方向に交互に存在する。即ち、隣り合う永久磁石２０の端部間に相当するヨーク１０上の部位は、永久磁石２０の磁気回路を形成する上での影響が最も大きい部分であり、この部分が磁気回路形成部１０ａに相当する。また、永久磁石２０が配置されたヨーク１０上の部位は、磁気回路を形成する上での影響が小さい部分であり、この部分が磁気回路非形成部１０ｂに相当する。
【００４２】
（ヨークが全周均等な板厚である場合の問題）
図２（ａ）に比較例を示すように、従来のヨーク１０は全周の板厚（肉厚）が均等であったので、磁気回路形成部１０ａの性能に注目してヨーク１０の板厚を決めると、磁気回路非形成部１０ｂで板厚が厚すぎるロスが生じる問題があった。また、軽量化のために磁気回路非形成部１０ｂに注目してヨーク１０の板厚を決めると、磁気回路形成部１０ａで板厚不足による磁気特性悪化が生じる問題があった。
【００４３】
（本発明のヨークの概要）
そこで、本発明では、図２（ｂ）に示すように、必要な部分だけ、つまり、磁気回路形成部１０ａだけヨーク１０の板厚を厚くした厚肉部１５を設け、他の部分、つまり、磁気回路非形成部１０ｂはヨーク１０の板厚を薄くすることで、軽量化と磁気特性向上の両立を図るようにしている。
【００４４】
以下、個別に各実施形態について説明する。
（第１実施形態）
図３は、本発明の第１実施形態におけるヨーク及びモータケーシングの説明図で、（ａ）は図１のＡ−Ａ矢視断面に相当する断面図、（ｂ）はヨークの板厚変化を誇張して示すイメージ図である。
【００４５】
図３（ａ）に示す第１実施形態のヨーク１００は、図１に示したモータケーシング２Ａのヨーク１０として利用されるものである。ヨーク１００の後端には、図示しないモータ軸の後端を回転自在に支持する軸受１４のホルダ（嵌合支持部）１３を有する後部カバー１１が接合されている。
【００４６】
このヨーク１００は、４極モータのヨークで、略円筒状をなしている。ヨーク１００は、内周に等ピッチで配置される４つの永久磁石２０の位置に対応して、周方向に交互に、永久磁石２０の磁気回路を形成する上での影響が大きい磁気回路形成部１０ａと、永久磁石２０の磁気回路を形成する上での影響が小さい磁気回路非形成部１０ｂと、を有している。４つ（４極）の永久磁石２０が円周方向に９０°ピッチで配置されるため、磁気回路形成部１０ａと磁気回路非形成部１０ｂもそれぞれ４つ存在する。
例えば、１つの磁気回路形成部１０ａの位置を円周方向における０°の位置とすると、他の３つは、９０°、１８０°、２７０°の位置にある。また、磁気回路非形成部１０ｂは、それら磁気回路形成部１０ａの間に位置している。
【００４７】
また、このヨーク１００は、板厚の厚い厚肉部１１１と板厚の薄い薄肉部１１２とを丸める方向に交互に配置した長方形平板状の磁性金属板（ブランク材）１１０を、丸めて略円筒状に形成することにより構成されている。厚肉部１１１の板厚をｔａとし、薄肉部１１２の板厚をｔｂすると、ｔａ、ｔｂの関係はｔａ＞ｔｂである。そして、図３（ｂ）のイメージ図に肉厚の変化を誇張して示すように、厚肉部１０１（１１１）で磁気回路形成部１０ａを構成すると共に、薄肉部１０２（１１２）で磁気回路非形成部１０ｂを構成している。厚肉部１０１（１１１）と薄肉部１０２（１１２）との間は、滑らかに板厚が変化している。
【００４８】
なお、図３においては、後述する製造方法の説明との関係から、丸める前の長方形平板状の磁性金属板（ブランク材）１１０の段階の厚肉部と薄肉部を、それぞれ符号「１１１」と「１１２」で表し、筒状に丸めたヨーク１００の段階での厚肉部と薄肉部を、それぞれ符号「１０１」と「１０２」で表している。薄肉部１０２（１１２）を通常肉厚部とみると、厚肉部１０１（１１１）は、偏肉部と言うことができる。
【００４９】
ここで、この実施形態のヨーク１００では、長方形平板状の磁性金属板（ブランク材）１１０を略円筒状に丸めるときに、内周面が真円筒面１００Ａとなり、外周面が非真円筒面１００Ｂとなるように丸めている。真円筒面１００Ａとは、軸線方向から見たとき真円になっている周面のこと、また、非真円筒面１００Ｂとは、軸線方向から見たとき非真円になっている（真円になっていない）周面のことである。
【００５０】
内周面が非真円筒面となり、外周面が真円筒面となるように、磁性金属板（ブランク材）１１０を丸めることもできる。次にその実施形態を挙げる。
【００５１】
（第２実施形態）
図４は、本発明の第２実施形態におけるヨーク及びモータケーシングの説明図で、（ａ）は図１のＡ−Ａ矢視断面に相当する断面図、（ｂ）はヨークの板厚変化を誇張して示すイメージ図である。
【００５２】
図４（ａ）に示す第２実施形態のヨーク２００と、図３（ａ）に示した第１実施形態のヨーク１００の違いは、第１実施形態のヨーク１００では、内周面が真円筒面１００Ａ、外周面が非真円筒面１００Ｂとなっているのに対し、第２実施形態のヨーク２００では、図４（ｂ）のイメージ図に肉厚の変化を誇張して示すように、内周面が非真円筒面２００Ｂ、外周面が真円筒面２００Ａとなっていることである。
【００５３】
それ以外の点、即ち、厚肉部２０１（１１１）で磁気回路形成部１０ａが構成されると共に、薄肉部２０２（１１２）で磁気回路非形成部１０ｂが構成されている点や、厚肉部２０１（１１１）と薄肉部２０２（１１２）との間で滑らかに板厚が変化している点などは、第１実施形態のヨーク１００と同じである。
【００５４】
以上の第１実施形態のヨーク１００や第２実施形態のヨーク２００によれば、円筒状に丸める前の磁性金属板（ブランク材）１１０の状態のときに、単純な平板塑性加工法（圧延やプレス等）により板厚に変化を持たせておくことだけで、筒状に丸めた状態において、周方向に必要な量だけの板厚変化を持たせることができる。即ち、磁気回路形成部１０ａは、磁気回路を形成する上で必要充分な板厚ｔａに設定することができるし、磁気回路非形成部１０ｂは、板厚のロスを無くした薄さの板厚ｔｂに設定することができる。
【００５５】
また、内周面または外周面のいずれかを真円筒面１００Ａ、２００Ａとして構成しているので、筒状に丸められた状態で真円筒面１００Ａ、２００Ａとなる側を、丸める前の磁性金属板（ブランク材）１１０の状態のときに平坦面１１０Ａとして構成しておくことができる。従って、その平坦面１１０Ａとなる一方の板面を基準として、他方の板面（非平坦面１１０Ｂ）を成形することにより、容易に板厚に変化を持たせることができ、円筒状に丸めた状態において、周方向に必要な量だけの板厚変化を持たせることができる。
【００５６】
このように、第１実施形態及び第２実施形態のヨーク１００、２００は、絞り加工によらずに作製することができ、コストの上昇を抑制しながら、必要な量だけ板厚に変化を持たせることができ、軽量化を図りながら、モータの高トルク化に貢献することができる。
【００５７】
（ヨーク及びモータケーシングの製造方法）
次に、第１実施形態のヨーク１００や第２実施形態のヨーク２００を有するモータケーシングの製造方法について、図５及び図６を参照して説明する。
【００５８】
第１実施形態のヨーク１００や第２実施形態のヨーク２００を製造する場合は、まず、図５（ａ）に示すように、長方形平板状の磁性金属のブランク材１０９をプレスカットで作製する。この段階で、長手方向の両端や両側縁に、丸めた時に互いに係合させるための係合部１０５、１０６や、後部カバー１１やフランジ１２を後付けするための係合部１０７、１０８を設けておく。
【００５９】
次に、肉厚一定のブランク材１０９の一方の板面を平坦なままの基準面とし、他方の板面を、非平坦な加工面となるよう板厚調整加工を行う。例えば、圧延によって板厚調整加工を行う場合は、上下の圧延ロール間のギャップを制御したりして、肉厚に変化を持たせる。また、プレスで肉厚変化を設けることもできる。図６（ａ）は肉厚変化を設けた後のブランク材１１０の概略構成を示し、図６（ｂ）はその一部の板厚変化が分かるように示す拡大側面図である。
【００６０】
図６（ａ）、（ｂ）に示すように、肉厚変化を設けた後のブランク材（磁性金属板）１１０には、長手方向に沿って交互に、板厚の厚い厚肉部１１１（板厚ｔａの部分）と板厚の薄い薄肉部１１２（板厚ｔｂの部分）とが形成され、厚肉部１１１と薄肉部１１２の間は滑らかに板厚が変化している。また、一方の板面（図中下面）が平坦面１１０Ａとされ、他方の板面（図中上面）が非平坦面１１０Ｂとされている。
【００６１】
次に、このように板厚変化を持たせた長方形平板状のブランク材１１０を、図５（ｂ−１）、（ｂ−２）に示すように、ロール成形等の手法により略円筒状に丸める。丸める際に、図５（ｂ−１）の矢印Ｘ１で示すように、平坦面１１０Ａが内周側、非平坦面１１０Ｂが外周側となるように、しかも内周面が真円筒面１００Ａとなるように丸めると、第１実施形態のヨーク１００を作製することができる。また、図５（ｂ−２）の矢印Ｘ２で示すように、平坦面１１０Ａが外周側、非平坦面１１０Ｂが内周側となるように、しかも、外周面が真円筒面２００Ａとなるように丸めると、第２実施形態のヨーク２００を作製することができる。丸めた後は、図５（ｃ）に示すように、合わせ目の係合部１０５、１０６を互いに係合させることで、第１実施形態のヨーク１００または第２実施形態のヨーク２００が出来上がる。
【００６２】
その後、図５（ｄ）に示すように、以上の工程で作製した筒状のヨーク１００、２００の後端に後部カバー１１を係合部１０８を用いて接合し、ヨーク１００、２００の前端に係合部１０７を用いてフランジ１２を接合することで、モータケーシング２Ａを作製することができる。
【００６３】
以上のように、筒状に丸める前のブランク材１１０の状態のときに、単純な平板塑性加工法（圧延やプレスなど）により容易に板厚に充分な変化を持たせておくことができる（偏肉量の制御が容易）。特に板厚調整の際に、筒状に丸められた状態で真円筒面１００Ａ、２００Ａとなる側を、丸める前のブランク材１１０の状態のときに平坦面１１０Ａとして構成しておくことができる。従って、その平坦面１１０Ａとなる板面を基準として他方の板面を成形することにより、容易に板厚に変化を持たせることができる。
【００６４】
その結果、筒状に丸めたヨーク１００、２００の状態において、周方向に必要な量だけの板厚変化を持たせることが容易にできる。即ち、磁気回路形成部１０ａは、磁気回路を形成する上で必要充分な板厚ｔａに設定することができるし、磁気回路非形成部１０ｂは、板厚のロスを無くした薄さ（板厚ｔｂ）に設定することができる。
従って、絞り加工によらずに、コストの上昇を抑制しながら、必要な量だけ板厚に変化を持たせたヨーク１００、２００を得ることができ、軽量化を図りながら、モータの高トルク化に貢献することができる。また、絞り加工によらずに、平板材を丸めてヨーク１００、２００を作製するため、絞り加工の場合のような加工品の排出時の焼き付きの問題や絞り工程が増加するなどの問題を生じるおそれがない。
【００６５】
なお、上記第１実施形態及び第２実施形態では、４極モータのヨークについて説明したが、６極以上であっても同様である。６極の場合の実施形態を以下に説明する。
【００６６】
（第３実施形態）
図７は、本発明の第３実施形態におけるヨーク及びモータケーシングの説明図で、（ａ）は図１のＡ−Ａ矢視断面に相当する断面図、（ｂ）はヨークの板厚変化を誇張して示すイメージ図である。
【００６７】
図７（ａ）に示す第３実施形態のヨーク３００も、図１に示したモータケーシング２Ａのヨーク１０として利用されるものである。なお、この第３実施形態のヨーク１０は、６極モータとして構成されていることとする。しかしながら、ヨークの磁極数はこれに限られるものではない。
図７（ａ）に示す第３実施形態のヨーク３００と図３（ａ）に示した第１実施形態のヨーク１００の違いは、極数の違いに応じた構成の違いだけである。
【００６８】
このヨーク３００は、６極モータのヨークであり、内周に等ピッチで配置される６つの永久磁石２１の位置に対応して、周方向に交互に、永久磁石２１の磁気回路を形成する上での影響が大きい磁気回路形成部１０ａと、永久磁石２１の磁気回路を形成する上での影響が小さい磁気回路非形成部１０ｂと、を有している。６つ（６極）の永久磁石２１が円周方向に６０°ピッチで配置されるため、磁気回路形成部１０ａと磁気回路非形成部１０ｂも、それぞれ６つずつ存在する。
例えば、１つの磁気回路形成部１０ａの位置を円周方向における０°の位置とすると、他の５つは、６０°、１２０°、１８０°、２４０°、３００°の位置にある。また、磁気回路非形成部１０ｂは、それら磁気回路形成部１０ａの間に位置している。
【００６９】
また、このヨーク３００は、板厚の厚い厚肉部３１１と板厚の薄い薄肉部３１２とを丸める方向に交互に配置した長方形平板状の磁性金属板（ブランク材）３１０を丸めて略円筒状に形成することにより構成されている。厚肉部３０１（３１１）の板厚をｔａとし、薄肉部３０２（３１２）の板厚をｔｂすると、ｔａ、ｔｂの関係はｔａ＞ｔｂである。この場合の丸める前のブランク材３１０の形は、図示していないが、図６の例と同様に、厚肉部３１１と薄肉部３１２を交互に配置したものである。ただし、図６のものと違って、厚肉部３１１と薄肉部３１２の数がそれぞれ６つに設定されている。
【００７０】
そして、図７（ｂ）のイメージ図に肉厚の変化を誇張して示すように、厚肉部３０１（３１１）で磁気回路形成部１０ａを構成すると共に、薄肉部３０２（３１２）で磁気回路非形成部１０ｂを構成している。また、厚肉部３０１（３１１）と薄肉部３０２（３１２）との間は、滑らかに板厚が変化している。
【００７１】
また、この第３実施形態のヨーク３００では、長方形平板状の磁性金属板（ブランク材）３１０を略円筒状に丸めるときに、内周面が真円筒面３００Ａとなり、外周面が非真円筒面３００Ｂとなるように丸めている。その反対に丸めたものが次の第４実施形態である。
【００７２】
（第４実施形態）
図８は、本発明の第４実施形態におけるヨーク及びモータケーシングの説明図で、（ａ）は図１のＡ−Ａ矢視断面に相当する断面図、（ｂ）はヨークの板厚変化を誇張して示すイメージ図である。
【００７３】
図８（ａ）に示す第４実施形態のヨーク４００と、図７（ａ）に示した第３実施形態のヨーク３００の違いは、第３実施形態のヨーク３００では、内周面が真円筒面３００Ａ、外周面が非真円筒面３００Ｂとなっているのに対し、第４実施形態のヨーク４００では、図８（ｂ）のイメージ図に肉厚の変化を誇張して示すように、内周面が非真円筒面４００Ｂ、外周面が真円筒面４００Ａとなっていることである。
【００７４】
それ以外の点、即ち、厚肉部４０１（３１１）で磁気回路形成部１０ａが構成され、薄肉部４０２（３１２）で磁気回路非形成部１０ｂが構成されている点や、厚肉部４０１（３１１）と薄肉部４０２（３１２）との間で滑らかに板厚が変化している点などは、第３実施形態のヨーク３００と同じである。
【００７５】
これら第３実施形態のヨーク３００及び第４実施形態のヨーク４００も、第１、第２実施形態のヨーク１００、２００と同様の方法で製造することができ、同様の効果を奏することができる。
【００７６】
次に更に別の実施形態を説明する。
上述した第１〜第４実施形態では、１枚の板材を丸めて構成したヨーク１００〜４００の例を示したが、巻き付ける板材に板厚変化を持たせておき、その板材を、別に作製した円筒体の外周面や内周面に巻き付けて二重構造に構成することで、略円筒状に形成したヨークに周方向の肉厚変化を持たせることもできる。
【００７７】
（第５実施形態）
図９は、本発明の第５実施形態のヨーク及びヨークを含むモータケーシングの説明図で、（ａ）は外観斜視図、（ｂ）はヨークの板厚変化を誇張して示す断面図である。
【００７８】
図９（ａ）に示す第５実施形態のヨーク５００も、図１に示したモータケーシング２Ａのヨーク１０として利用されるものである。なお、この第５実施形態のヨーク１０は、４極モータとして構成されていることとする。しかしながら、ヨークの磁極数はこれに限られるものではない。
【００７９】
このヨーク５００は、図９（ａ）、（ｂ）に示すように、予め全周の肉厚が均等な真円筒体として形成された磁性金属よりなるベースヨーク部材（円筒体）５２０の外周面に、図６に示した、肉厚変化を持たせたブランク材１１０を巻き付けて、ベースヨーク部材５２０とブランク材１１０よりなるサブヨーク部材（筒状体）５１０の二重構造になしたものである。ベースヨーク部材５２０としては、従来の絞り加工品を用いることができる。
【００８０】
ブランク材１１０は、前述したように、板厚の厚い厚肉部１１１と板厚の薄い薄肉部１１２とを丸める方向に交互に配置したもので、平坦面１１０Ａを内周側にし、非平坦面１１０Ｂを外周側にして円筒状に丸める。そして、ベースヨーク部材５２０の外周面に密着させた状態でブランク材１１０を巻き付けることで、ベースヨーク部材５２０とサブヨーク部材５１０の二重構造のヨーク５００を構成している。
【００８１】
従って、ブランク材１１０の厚肉部１１１が配置され部分が、ヨーク５００の厚肉部５０１として磁気回路形成部１０ａを構成し、ブランク材１１０の薄肉部１１２が配置され部分が、ヨーク５００の薄肉部５０２として磁気回路非形成部１０ｂを構成している。このヨーク５００では、内周面が真円筒面５００Ａとなり、外周面が非真円筒面となる。
【００８２】
このように二重構造に構成することで、サブブランク部材５１０に丸める前のブランク材１１０の状態のときに、単純な平板塑性加工法（圧延やプラスなど）により容易に板厚に充分な変化を持たせておくことができる。その塑性加工の際に、筒状に丸められた状態で真円筒面となる側を、丸める前のブランク材１１０の状態のときに平坦面１１０Ａとして構成しておくことができる。従って、その平坦面１１０Ａとなる一方の板面を基準として他方の板面を成形することにより、容易に板厚に変化を持たせることができる。
【００８３】
その結果、サブヨーク部材５１０に丸めた状態において、周方向に必要な量だけの板厚変化を持たせることができ、そのサブヨーク部材５１０を、別に用意したベースヨーク部材５２０の外周面に巻き付けて二重構造にするだけで、板厚変化を持ったヨーク５００を構成することができる。即ち、磁気回路形成部１０ａは、磁気回路を形成する上で必要充分な板厚ｔａに設定することができるし、磁気回路非形成部は、板厚のロスを無くした薄さｔｂに設定することができる。その他の効果は第１実施形態と同様である。
【００８４】
なお、上述の第５実施形態では、ベースヨーク部材５２０の外周面にサブヨーク部材５１０を巻き付けて配置した場合を示したが、ベースヨーク部材５２０の内周面にサブヨーク部材５１０を巻き付けて配置することも可能である。その場合は、ブランク材１１０を、その平坦面１１０Ａが外周側となるように丸めて、ベースヨーク部材５２０の内周面（真円筒面）に、ブランク材１１０の平坦面１１０Ａで形成される真円筒面が密着するように配置する。
【００８５】
（第６実施形態）
図１０は、本発明の第６実施形態におけるヨーク及びヨークを含むモータケーシングの説明図で、図１のＡ−Ａ矢視断面に相当する断面図である。
【００８６】
図１０に示す第６実施形態のヨーク６００も、図１に示したモータケーシング２Ａのヨーク１０として利用されるものである。なお、この第６実施形態のヨーク１０は、４極モータとして構成されていることとする。しかしながら、ヨークの磁極数はこれに限られるものではない。
【００８７】
このヨーク６００は、図１０に示すように、予め全周の肉厚が均等な真円筒体として形成された磁性金属よりなるベースヨーク部材（円筒体）６１０の外周面の所定箇所（磁気回路形成部１０ａ）に、部分的に追加磁性金属部材６０５が接合されている。これにより、追加磁性金属部材６０５を接合した部分を、他の部分よりも実質的な肉厚が大なる部分（厚肉部６０１）として形成したものである。
従って、他の部分は薄肉部６０２となり、内周面６１０Ａも外周面６１０Ｂも真円筒面として構成されている。このヨーク６００では、追加磁性金属部材６０５を接合した実質的な肉厚が大なる部分（厚肉部６０１）で磁気回路形成部１０ａが構成され、それ以外の部分（薄肉部６０２）で磁気回路非形成部１０ｂが構成されている。
【００８８】
なお、追加磁性金属部材６０５は、ベースヨーク部材６１０に密着して接合されるものであれば何でもよく、追加磁性金属部材６０５を接合する箇所には予め凹部や凸部６０６を設けておくことで接合強度を増すことができる。また、ベースヨーク部材６１０としては、従来の絞り加工品を用いることができる。
【００８９】
また、図１０に示した第６実施形態では、ベースヨーク部材６１０の外周面に追加磁性金属部材６０５を接合した場合を示したが、ベースヨーク部材６１０の内周面に追加磁性金属部材を接合することもできる。
【００９０】
（第７実施形態）
図１１は、本発明の第７実施形態におけるヨーク及びヨークを含むモータケーシングの説明図で、図１のＡ−Ａ矢視断面に相当する断面図である。
【００９１】
図１１に示すように、この第７実施形態のヨーク７００では、予め全周の肉厚が均等な真円筒体として形成された磁性金属よりなるベースヨーク部材（円筒体）の内周面の所定箇所（磁気回路形成部１０ａ）に、部分的に追加磁性金属部材７０５が接合されている。これにより、追加磁性金属部材７０５を接合した部分を、他の部分よりも実質的な肉厚が大なる部分（厚肉部７０１）として形成している。従って、他の部分は薄肉部７０２となっている。このヨーク７００では、追加磁性金属部材７０５を接合した実質的な肉厚が大なる部分（厚肉部７０１）で磁気回路形成部１０ａが構成され、それ以外の部分（薄肉部７０２）で磁気回路非形成部１０ｂが構成されている。
【００９２】
この場合も、追加磁性金属部材７０５は、ベースヨーク部材６１０に密着して接合されるものであれば何でもよく、追加磁性金属部材７０５を接合する箇所には予め凹部や凸部７０６を設けておくことで接合強度を増すことができる。また、ベースヨーク部材６１０としては、従来の絞り加工品を用いることができる。
【００９３】
以上の第６、第７実施形態によれば、追加磁性金属部材６０５、７０５を必要な箇所に接合するだけで、周方向に必要な量だけの板厚変化を持たせることができる。即ち、磁気回路形成部１０ａは、磁気回路を形成する上で必要充分な板厚に設定することができるし、磁気回路非形成部１０ｂは、板厚のロスを無くした薄さに設定することができる。従って、第１〜第５実施形態と同様の効果を奏することができる。
【００９４】
（第８実施形態）
図１２は、本発明の第８実施形態におけるヨーク及びヨークを含むモータケーシングの説明図で、図１のＡ−Ａ矢視断面に相当する断面図である。
【００９５】
上述した第１〜第７実施形態では、略円筒状のヨーク１００、２００、３００、４００、５００、６００、７００について示したが、円筒形状以外のヨークについても、周方向に肉厚変化を持たせることで、同様の効果を得ることができる。
【００９６】
図１２に示す第８実施形態のヨーク８００も、図１に示したモータケーシング２Ａのヨーク１０として利用されるものである。なお、この第８実施形態のヨーク１０は、６極モータとして構成されていることとする。しかしながら、ヨークの磁極数はこれに限られるものではない。
【００９７】
このヨーク８００では、外周面を多角形筒状面８１０Ｂとして形成し、内周面を、外周面よりも角を丸めた略相似形状の多角形筒状面８１０Ａまたは円筒面として形成している。そして、それにより、多角形筒状面８１０Ｂとして形成した外周面の角に相当する部分を、他の部分よりも肉厚の大きい肉厚部８０１（板厚ｔａの部分）として形成し、その肉厚部８０１で磁気回路形成部１０ａを構成している。また、それ以外の部分、つまり、肉厚ｔｂの薄い薄肉部８０２で磁気回路非形成部１０ｂを構成している。この場合は、内周面も多角形状であるので、永久磁石２２は、円弧面状のものではなく、平板状のものを採用している。
【００９８】
この第８実施形態によれば、周方向に必要な量だけの板厚変化を持たせることができ、磁気回路形成部１０ａは、磁気回路を形成する上で必要充分な板厚ｔａに設定することができるし、磁気回路非形成部１０ｂは、板厚のロスを無くした薄さｔｂに設定することができる。
【００９９】
なお、本発明は上述の実施形態に限られるものではなく、本発明の趣旨を逸脱しない範囲において、上述の実施形態に種々の変更を加えたものを含む。
例えば、上述の実施形態では、減速機付きモータ１は、自動車に搭載されるワイパ駆動装置として用いられるものである場合について説明した。しかしながら、これに限られるものではなく、様々な駆動装置に減速機付きモータ１を適用することが可能である。
【符号の説明】
【０１００】
１…減速機付きモータ
２…電動モータ
２Ａ…モータケーシング
３…減速機構部（減速機構）
４…減速機ケーシング
５…フランジ
６…出力軸
１０…ヨーク
１０ａ…磁気回路形成部
１０ｂ…磁気回路非形成部
１１…後部カバー
１２…フランジ
２０，２１，２２…永久磁石
９１…アーマチュア
９２…回転軸
１００…ヨーク
１００Ａ…真円筒面
１００Ｂ…非真円筒面
１０１…厚肉部
１０２…薄肉部
１１０…ブランク材（磁性金属板）
１１０Ａ…平坦面
１１０Ｂ…非平坦面
１１１…厚肉部
１１２…薄肉部
２００…ヨーク
２００Ａ…真円筒面
２００Ｂ…非真円筒面
２０１…厚肉部
２０２…薄肉部
３００…ヨーク
３００Ａ…真円筒面
３００Ｂ…非真円筒面
３０１…厚肉部
３０２…薄肉部
３１０…ブランク材（磁性金属板）
３１０Ａ…平坦面
３１０Ｂ…非平坦面
３１１…厚肉部
３１２…薄肉部
４００…ヨーク
４００Ａ…真円筒面
４００Ｂ…非真円筒面
４０１…厚肉部
４０２…薄肉部
５００…ヨーク
５００Ａ…真円筒面
５００Ｂ…非真円筒面
５０１…厚肉部
５０２…薄肉部
５１０…サブヨーク部材（筒状体）
５２０…ベースヨーク部材（円筒体）
６００…ヨーク
６００Ａ…真円筒面
６００Ｂ…非真円筒面
６０１…厚肉部
６０２…薄肉部
６０５…追加磁性金属部材
６１０…ベースヨーク部材（円筒体）
６１０Ａ…内周面
６１０Ｂ…外周面
７００…ヨーク
７０１…厚肉部
７０２…薄肉部
７０５…追加磁性金属部材
８００…ヨーク
８０１…厚肉部
８０２…薄肉部
【図１】
2015202015.tif 000003
【図２】
2015202015.tif 000004
【図３】
2015202015.tif 000005
【図４】
2015202015.tif 000006
【図５】
2015202015.tif 000007
【図６】
2015202015.tif 000008
【図７】
2015202015.tif 000009
【図８】
2015202015.tif 000010
【図９】
2015202015.tif 000011
【図１０】
2015202015.tif 000012
【図１１】
2015202015.tif 000013
【図１２】
2015202015.tif 000014